먼저 , 조립 ( 造粒 ) 공정 으로서 , 95 중량 ％ 의 질화알루미늄 분말 과 5 중량 ％ 의 산화 이트륨 분말 을 포함 하 는 원료 분말 에 바인더 , 가소제 , 분산제 를 첨가 하 여 과립 상 의 조립 분말 을 생성 한다 . 구체 적 으로 는 , 용제 를 사용 하 여 원료 분말 등 을 혼합 한 후 , 스프레이 드라이 건조 시킴 으로써 조립 분말 을 얻 는다 . 그리고 , 성형 공정 으로서 , 조립 분말 을 냉간 등방 가압 법 ( CIP : Cold Isostatic Pressing ) 에 의해 , 판상 등 의 소정 의 형상 으로 성형 한다 . CIP 에 의해 성형 된 잉곳 을 기계 가공 에 의해 소정 의 외형 으로 가공 함 으로써 성 형체 를 얻 는다 . 이어서 , 탈지 공정 으로서 예 를 들 어 , 대기 분위기 하 에서 600 ℃ 이하 의 열처리 를 실시 함 으로써 성 형체 를 탈지 하 여 , 탈 지체 를 얻 는다 .